(57)【特許請求の範囲】
【請求項１】
一般式（Ｉ）
0003766990.tif 000007
（式中、Ｒ1、Ｒ2、Ｒ4及びＲ5はそれぞれ独立に水素原子、炭素原子数１〜８のアルキル基、炭素数５〜８のシクロアルキル基、炭素数６〜１２のアルキルシクロアルキル基、炭素数７〜１２のアラルキル基又はフェニル基を表し、Ｒ3及びＲ6はそれぞれ独立に水素原子又は炭素原子数１〜８のアルキル基を表す。Ｘ1はアルキレンジオールの残基、二重結合を有するジオールの残基、環状ジオールの残基、又はヘテロ原子を有するジオールの残基を表す。Ｘ2は単なる結合又は炭素数１〜８のアルキレン基を表す。）
で示される亜リン酸エステル類。
【請求項２】
Ｘ1で表されるアルキレンジオールの残基が、エチレングリコールの残基、１，２−プロパンジオールの残基、１，３−プロパンジオールの残基、１，２−ブタンジオールの残基、１，３−ブタンジオールの残基、１，４−ブタンジオールの残基、２，３−ブタンジオールの残基、２−メチル−１，３−プロパンジオールの残基、１，２−ペンタンジオールの残基、１，５−ペンタンジオールの残基、２，４−ペンタンジオールの残基、ネオペンチルグリコールの残基、１，２−ヘキサンジオールの残基、１，５−ヘキサンジオールの残基、１，６−ヘキサンジオールの残基、２，５−ヘキサンジオールの残基、２−メチル−２，４−ペンタンジオールの残基、２−メチル−１，５−ペンタンジオールの残基、３，３−ジメチルブタンジオールの残基、２，３−ジメチル−２，３−ブタンジオールの残基、２−エチル−２−メチル−１，３−プロパンジオールの残基、２，２−ジエチル−１，３−プロパンジオールの残基、２，４−ジメチル−２，４−ペンタンジオールの残基、１，２−オクタンジオールの残基、１，８−オクタンジオールの残基、２，５−ジメチル−２，５−ヘキサンジオールの残基、２−エチル−１，３−ヘキサンジオールの残基、２，２，４−トリメチル−１，３−ペンタンジオールの残基、１，９−ノナンジオールの残基、２−ブチル−２−エチル−１，３−プロパンジオールの残基、１，２−デカンジオールの残基、１，１０−デカンジオールの残基、１，１２−ドデカンジオールの残基、１，２−テトラデカンジオールの残基、１，１４−テトラデカンジオールの残基、１，２−ヘキサデカンジオールの残基又は１，１６−ヘキサデカンジオールの残基である請求項１に記載の亜リン酸エステル類。
【請求項３】
Ｘ1で表される二重結合を有するジオールの残基が、２−ブテン−１，４−ジオールの残基、２−メチレン−１，３−プロパンジオールの残基、５−ヘキセン−１，２−ジオールの残基又は７−オクテン−１，２−ジオールの残基である請求項１に記載の亜リン酸エステル類。
【請求項４】
Ｘ1で表される環状ジオールの残基が、１，２−シクロペンタンジオールの残基、１，３−シクロペンタンジオールの残基、１，２−シクロへキサンジオールの残基、１，３−シクロへキサンジオールの残基、１，４−シクロへキサンジオールの残基、１，２−シクロオクタンジオールの残基、１，４−シクロオクタンジオールの残基、１，５−シクロオクタンジオールの残基、ｐ−メンタン−３，８−ジオールの残基又は４，４’−イソプロピリデンジシクロヘキサノールの残基である請求項１に記載の亜リン酸エステル類。
【請求項５】
Ｘ1で表されるヘテロ原子を有するジオールの残基が、ジエチレングリコールの残基、トリエチレングリコールの残基、３，９−ビス（１，１−ジメチル−２−ヒドロキシエチル）−２，４，８，１０−テトラオキサスピロ［５，５］ウンデカンの残基、ネオペンチルグリコール  ヒドロキシピバレートの残基、２，２’−チオジエタノールの残基、２−メチルチオ−１，２−プロパンジオールの残基又はジエタノールアミンの残基である請求項１に記載の亜リン酸エステル類。
【請求項６】
Ｘ2で表される炭素数１〜８のアルキレンの残基が、エチレンの残基、プロピレンの残基、ブチレンの残基、ペンタメチレンの残基、ヘキサメチレンの残基、オクタメチレンの残基又は２，２−ジメチル−１，３−プロピレンの残基である請求項１に記載の亜リン酸エステル類。
【請求項７】
一般式（ＩＩ）
0003766990.tif 000008

（式中、Ｒ1、Ｒ2およびＲ3は請求項１と同じ意味を表す。）
で示されるビフェノール類と三ハロゲン化リンと一般式（ＩＩＩ）
0003766990.tif 000009

（式中、Ｒ4、Ｒ5、Ｒ6、Ｘ1及びＸ2は請求項１と同じ意味を表す。）
で示されるアルコール類を、脱ハロゲン化水素剤の存在下で反応させることを特徴とする請求項１記載の亜リン酸エステル類の製造方法。
【請求項８】
請求項１記載の亜リン酸エステル類を有効成分とする有機材料用安定剤。
【請求項９】
有機材料が、熱可塑性樹脂である請求項８記載の安定剤。
【請求項１０】
熱可塑性樹脂が、ポリオレフィンである請求項９記載の安定剤。
【請求項１１】
有機材料に、請求項１記載の亜リン酸エステル類を含有せしめることを特徴とする有機材料の安定化方法。
【請求項１２】
有機材料が、熱可塑性樹脂である請求項１１記載の安定化方法。
【請求項１３】
熱可塑性樹脂が、ポリオレフィンである請求項１２記載の安定化方法。
【請求項１４】
有機材料に、請求項１記載の亜リン酸エステル類を含有させてなる安定化された有機材料組成物。
【請求項１５】
有機材料が、熱可塑性樹脂である請求項１４記載の組成物。
【請求項１６】
熱可塑性樹脂が、ポリオレフィンである請求項１５記載の組成物。
【発明の詳細な説明】
【０００１】
【産業上の利用分野】
本発明は、新規な亜リン酸エステル類、その製造方法及びその有機材料用安定剤としての用途に関する。
【０００２】
【従来の技術】
熱可塑性樹脂、熱硬化性樹脂、天然または合成ゴム、鉱油、潤滑油、接着剤、塗料などの有機材料は、製造時、加工時さらには使用時に、熱や酸素などの作用により劣化し、分子切断や分子架橋といった現象などを伴い、商品価値が著しく損なわれることが知られている。このような熱および酸化劣化といった問題を解決する目的で、従来から各種のフェノール系酸化防止剤やリン系酸化防止剤などを含有せしめることにより、有機材料を安定化することが知られている。
例えば、リン系酸化防止剤としてジステアリル  ペンタエリスリトール  ジホスファイト、トリス（２，４−ジ−ｔ−ブチルフェニル）ホスファイト、ビス（２，４−ジ−ｔ−ブチルフェニル）ペンタエリスリトール  ジホスファイト、ビス（２，６−ジ−ｔ−ブチル−４−メチルフェニル）ペンタエリスリトール  ジホスファイト等が用いられている。
【０００３】
しかしながら、これら公知のリン系酸化防止剤では、熱劣化や酸化劣化に対する安定化効果が不十分であるという問題があった。また例えば、ビス（２，４−ジ−ｔ−ブチルフェニル）ペンタエリスリトール  ジホスファイト等は、加水分解を受け易いため、保管時に加水分解し加工安定性にバラツキを生じて、安定した品質の有機材料が得られないという問題の他に、加水分解の結果生じる亜リン酸等により、加工機内の金属を腐食するという問題もあった。
【０００４】
一方、かかるリン系酸化防止剤の問題点を解決するものとして、本発明者らは既に、２−［３−（３−ｔ−ブチル−４−ヒドロキシ−５−メチルフェニル）プロピオニルオキシ］エチル  ２，２’−メチレンビス（６−ｔ−ブチル−４−メチルフェニル）ホスファイト等の８員環ホスファイトを提案している（特開平５−８６０８４号公報）。また２−［２−（４，８−ジ−ｔ−ブチル−２，１０−ジメチル−１２Ｈ−ジベンゾ［ｄ，ｇ］［１，３，２−］ジオキサホスホシン−６−イル）オキシ−３−ｔ−ブチル−５−メチルベンジル］−６−ｔ−ブチル−４−メチルフェノール等の８員環ホスファイトも有機イソシアネート用の貯蔵安定剤として知られている（特開平６−３２１９５７号公報）。
しかしながら、これ等の８員環ホスファイトも熱劣化や酸化劣化に対する安定化効果等が必ずしも十分ではなく、より一層優れた酸化防止剤の開発が求められていた。
【０００５】
【発明が解決しようとする課題】
本発明者らは、有機材料の熱劣化および酸化劣化に対し、より一層優れた効果を示す酸化防止剤を開発すべく、リン系化合物についてこれを種々製造し、鋭意検討を重ねた結果、７員環ホスファイトという特定の環状亜リン酸エステル類が酸化防止剤として著しく優れた性能を示すことを見出し、本発明を完成した。
【０００６】
【課題を解決するための手段】
すなわち本発明は、一般式（Ｉ）
【０００７】
0003766990.tif 000002
【０００８】
（式中、Ｒ1、Ｒ2、Ｒ4及びＲ5はそれぞれ独立に水素原子、炭素原子数１〜８のアルキル基、炭素数５〜８のシクロアルキル基、炭素数６〜１２のアルキルシクロアルキル基、炭素数７〜１２のアラルキル基又はフェニル基を表し、Ｒ3及びＲ6はそれぞれ独立に水素原子又は炭素原子数１〜８のアルキル基を表す。Ｘ1はアルキレンジオールの残基、二重結合を有するジオールの残基、環状ジオールの残基、又はヘテロ原子を有するジオールの残基を表す。Ｘ2は単なる結合又は炭素数１〜８のアルキレン基を表す。）
で示される実用的に優れた亜リン酸エステル類、その製造方法及びその用途を提供するものである。
【０００９】
【発明の実施の形態】
以下、本発明について詳細に説明する。
本発明の式（Ｉ）で示される亜リン酸エステル類において、置換基Ｒ1、Ｒ2、Ｒ4及びＲ5はそれぞれ独立に水素原子、炭素原子数１〜８のアルキル基、炭素原子数５〜８のシクロアルキル基、炭素原子数６〜１２のアルキルシクロアルキル基、炭素原子数７〜１２のアラルキル基又はフェニル基を表す。
ここで、炭素原子数１〜８のアルキル基の代表例としては、例えばメチル、エチル、ｎ−プロピル、ｉ−プロピル、ｎ−ブチル、ｉ−ブチル、ｓｅｃ−ブチル、ｔ−ブチル、ｔ−ペンチル、ｉ−オクチル、ｔ−オクチル、２−エチルヘキシル等が挙げられる。
また、炭素原子数５〜８のシクロアルキル基の代表例としては、例えばシクロペンチル、シクロヘキシル、シクロヘプチル、シクロオクチル等が、炭素原子数６〜１２のアルキルシクロアルキル基の代表例としては、例えば１−メチルシクロペンチル、１−メチルシクロヘキシル、１−メチル−４−ｉ−プロピルシクロヘキシル等が挙げられる。炭素原子数７〜１２のアラルキル基の代表例としては、例えばベンジル、α−メチルベンジル、α，α−ジメチルベンジル等が挙げられる。
【００１０】
なかでも、Ｒ1はｔ−ブチル、ｔ−ペンチル、ｔ−オクチル等のｔ−アルキル基であることが好ましい。Ｒ2はメチル、エチル、ｎ−プロピル、ｉ−プロピル、ｎ−ブチル、ｉ−ブチル、ｓｅｃ−ブチル、ｔ−ブチル、ｔ−ペンチル等の炭素数１〜５のアルキル基であることが好ましく、とりわけｔ−ブチルであることが好ましい。またＲ4及びＲ5は、好ましくは上記と同様の炭素数１〜５のアルキル基、ｔ−アルキル基であるが、さらに好ましくは、Ｒ4、Ｒ5の一方がｔ−アルキル基、特にｔ−ブチル基であり、もう一方が炭素数１〜５のアルキル基、特にメチル基又はｔ−ブチル基である。
【００１１】
置換基Ｒ3及びＲ6はそれぞれ独立に水素原子又は炭素原子数１〜８のアルキル基を表すが、炭素原子数１〜８のアルキル基としては、例えば前記と同様のアルキル基が挙げられる。好ましくは水素原子又は炭素原子数１〜５のアルキル基であり、とりわけ水素原子又はメチル基であることが好ましい。
【００１２】
また置換基Ｘ1は２価のアルコール残基を表すが、その代表例としては、例えばエチレングリコール、１，２−プロパンジオール、１，３−プロパンジオール、１，２−ブタンジオール、１，３−ブタンジオール、１，４−ブタンジオール、２，３−ブタンジオール、２−メチル−１，３−プロパンジオール、１，２−ペンタンジオール、１，５−ペンタンジオール、２，４−ペンタンジオール、ネオペンチルグリコール、１，２−ヘキサンジオール、１，５−ヘキサンジオール、１，６−ヘキサンジオール、２，５−ヘキサンジオール、２−メチル−２，４−ペンタンジオール、２−メチル−１，５−ペンタンジオール、３，３−ジメチルブタンジオール、２，３−ジメチル−２，３−ブタンジオール、２−エチル−２−メチル−１，３−プロパノール、２，２−ジエチル−１，３−プロパンジオール、２，４−ジメチル−２，４−ペンタンジオール、１，２−オクタンジオール、１，８−オクタンジオール、２，５−ジメチル−２，５−ヘキサンジオール、２−エチル−１，３−ヘキサンジオール、２，２，４−トリメチル−１，３−ペンタンジオール、１，９−ノナンジオール、２−ブチル−２−エチル−１，３−プロパンジオール、１，２−デカンジオール、１，１０−デカンジオール、１，１２−ドデカンジオール、１，２−テトラデカンジオール、１，１４−テトラデカンジオール、１，２−ヘキサデカンジオール、１，１６−ヘキサデカンジオール等のアルキレンジオールの残基、
【００１３】
２−ブテン−１，４−ジオール、２−メチレン−１，３−プロパンジオール、５−ヘキセン−１，２−ジオール、７−オクテン−１，２−ジオール等の二重結合を有するジオールの残基、１，２−シクロペンタンジオール、１，３−シクロペンタンジオール、１，２−シクロヘキサンジオール、１，３−シクロヘキサンジオール、１，４−シクロヘキサンジオール、１，２−シクロオクタジオール、１，４−シクロオクタンジオール、１，５−シクロオクタンジオール、ｐ−メンタン−３，８−ジオール、４，４’−イソプロピリデンジシクロヘキサノール等の環状ジオールの残基、エチレングリコール、ジエチレングリコール、トリエチレングリコール、３，９−ビス（１，１−ジメチル−２−ヒドロキシエチル）−２，４，８，１０−テトラオキサスピロ［５，５］ウンデカン、ネオペンチルグリコールヒドロキシピバレート、２，２’−チオジエタノール、２−メチルチオ−１，２−プロパンジオール、ジエタノールアミン等のヘテロ原子を有するジオール残基などが挙げられる。
【００１４】
また、置換基Ｘ2は、単なる結合又は炭素原子数１〜８のアルキレン基を表すが、アルキレン基の代表例としては、例えばエチレン、プロピレン、ブチレン、ペンタメチレン、ヘキサメチレン、オクタメチレン、２，２−ジメチル−１，３−プロピレン等が挙げられる。
【００１５】
前記式（Ｉ）で示される亜リン酸エステル類は、例えば、一般式（ＩＩ）
【００１６】
0003766990.tif 000003
【００１７】
（式中、Ｒ1、Ｒ2及びＲ3は前記と同じ意味を有する。）
で示されるビフェノール類と三ハロゲン化リンと一般式（ＩＩＩ）
0003766990.tif 000004
【００１８】
（式中、Ｒ4、Ｒ5、Ｒ6、Ｘ1及びＸ2は前記と同じ意味を有する。）
で示されるアルコール類とを脱ハロゲン化水素剤の存在化に反応させることにより製造することができる。
【００１９】
ここで用いられる三ハロゲン化リンとしては、例えば、三塩化リン、三臭化リン等が挙げられる。とりわけ三塩化リンが好ましく用いられる。
【００２０】
また脱ハロゲン化水素剤としては、例えばアミン類、ピリジン類、ピロリジン類が挙げられる。
アミン類としては、一級アミン、二級アミン、三級アミンいずれでも良く、例えばｔ−ブチルアミン、ｔ−ペンチルアミン、ｔ−ヘキシルアミン、ｔ−オクチルアミン、ジ−ｔ−ブチルアミン、ジ−ｔ−ペンチルアミン、ジ−ｔ−ヘキシルアミン、ジ−ｔ−オクチルアミン、トリメチルアミン、トリエチルアミン、Ｎ，Ｎ−ジメチルアニリン、Ｎ，Ｎ−ジエチルアニリン等が挙げられるが、好ましくはトリエチルアミンである。
ピリジン類としては、例えばピリジン、ピコリン等が挙げられるが、好ましくはピリジンである。ピロリジン類としては、例えば１−メチル−２−ピロリジン等が挙げられる。
これらの脱ハロゲン化水素剤の中では、トリエチルアミン、ピリジンが好ましく使用される。
【００２１】
反応は通常、有機溶媒中で行われる。かかる有機溶媒としては、反応を阻害しないものであれば特に限定されないが、例えば芳香族炭化水素、脂肪族炭化水素、含酸素系炭化水素、ハロゲン化炭化水素などが挙げられる。
芳香族炭化水素としては、例えばベンゼン、トルエン、キシレン等が、脂肪族炭化水素としては、例えばｎ−ヘキサン、ｎ−ヘプタン、ｎ−オクタン等が、含酸素系炭化水素としては、例えばジエチルエーテル、テトラヒドロフラン等が、ハロゲン化炭化水素としては、例えばクロロホルム、四塩化炭素、モノクロルベンゼン、ジクロロメタン、１，２−ジクロロエタン、ジクロロベンゼン等が挙げられる。
これらの中でも、トルエン、キシレン、ジエチルエーテル、テトラヒドロフラン、ジクロロメタン等が好ましく使用される。
【００２２】
反応方法としては、通常、脱ハロゲン化水素剤の存在下で、先ずビフェノール類（ＩＩ）と三ハロゲン化リンとを応させて中間体を生成せしめ、次いでアルコール化合物（ＩＩＩ）を反応させるという二段反応法が採用される。
この方法の場合、三ハロゲン化リンは、ビフェノール類（ＩＩ）に対して１〜１．１モル倍程度用いるのが好ましく、より好ましくは１〜１．０５モル倍程度用いる。
また脱ハロゲン化水素剤は、三ハロゲン化リンに対して２〜２．４モル倍程度用いるのが好ましく、より好ましくは２〜２．１モル倍程度である。
ビフェノール類（ＩＩ）と三ハロゲン化リンとの反応は、通常０〜１５０℃程度で実施される。この反応により、中間体ハロゲノホスファイトが生成すると考えられ、これを単離してから次の反応に供してもよいが、通常は反応混合物のままアルコール類（ＩＩＩ）との反応に供される。
【００２３】
次いで、アルコール類（ＩＩＩ）を反応させるにあたっては、ビフェノール類（ＩＩ）に対して、通常１〜１．１モル倍程度用いられる。
この反応においては、脱ハロゲン化水素剤をさらに追加するのが好ましい。追加する脱ハロゲン化水素剤の量は、アルコール類（ＩＩＩ）に対して１〜１．２モル倍程度が好ましい。この追加する脱ハロゲン化水素剤の量は、最初の反応で脱ハロゲン化水素剤を過剰に用いた場合は、残存する脱ハロゲン化水素剤を含めて計算するのが通常である。
反応は、通常１００〜１５０℃程度の温度で実施される。この反応は、還流下で行うのが好ましい。
【００２４】
反応完了後は、反応により生成する脱ハロゲン化水素剤のハロゲン化水素酸塩を除去し、さらに溶媒を除去したあと、例えば晶析やカラムクロマトグラフィーのような適当な後処理を施すことによって、本発明の亜リン酸エステル類（Ｉ）を得ることができる。
【００２５】
ここで、亜リン酸エステル類（Ｉ）の原料であるビフェノール類（ＩＩ）は、公知の方法、例えば特公平２−４７４５１号公報に記載された方法等に準拠して、アルキルフェノール類を縮合させることにより製造することもできる。
またビフェノール類（ＩＩ）は、市販されているものであれば、それを用いることもできる。
【００２６】
もう一方の原料であるアルコール類（ＩＩＩ）は、例えば一般式（ＩＶ）
【００２７】
0003766990.tif 000005
【００２８】
（式中、Ｒ4、Ｒ5、Ｒ6及びＸ2は前記と同じ意味を有し、Ｙは例えば炭素原子数１から４程度の低級アルコキシ基、水酸基又はハロゲン原子を表す。）
で示されるフェニルカルボン酸類と、式  ＨＯ−Ｘ1−ＯＨで示される２価のアルコールとを公知の方法に準拠して反応させることによって製造し得る。
【００２９】
例えば、フェニルカルボン酸類（ＩＶ）のＹが、低級アルコキシ基である場合で示すと、フェニルカルボン酸類（ＩＶ）およびほぼ等モル量の２価のアルコールとを加熱溶解し、少量の塩基性触媒を加えてさらに加熱し、生成する１価の低級アルコールを留去しつつ反応を進行させるといった操作が採用できる。反応は通常１００〜１８０℃程度の温度で進行する。反応終了後は必要により、溶媒を加えて希釈し、酢酸などの酸で中和し、水洗し、溶媒を留去後、残渣を例えばカラムクロマトグラフィーなどにより精製するといった操作を施すことにより、アルコール類（ＩＩＩ）を得ることができる。
【００３０】
この反応において、２価のアルコールは、フェニルカルボン酸類（ＩＶ）に対して、通常１モル倍以上、好ましくは１〜１．２モル倍程度用いられる。
塩基性触媒としては例えば、ナトリウムメトキシド、リチウムメトキシド、リチウムアミドのような有機アルカリ金属化合物、酸化カルシウム、水酸化ナトリウム、水酸化リチウム、水酸化カリウムのようなアルカリ金属またはアルカリ土類金属の水酸化物または酸化物などが用いられる。塩基性触媒は、フェニルカルボン酸類（ＩＶ）に対して、通常０．１〜０．２モル程度用いられる。
【００３１】
また希釈溶媒としては、芳香族炭化水素、脂肪族炭化水素、アルコール類、エーテル類などが用いられるが、通常は芳香族炭化水素が好ましく、具体的にはトルエン、キシレン、モノクロロベンゼンなどが挙げられる。
【００３２】
本発明の亜リン酸エステル類（Ｉ）は、有機材料の熱劣化および酸化劣化を防ぎ、有機材料を安定化するのに有効である。本発明の亜リン酸エステル類（Ｉ）により安定化することができる有機材料としては、例えば次のようなものが挙げられ、それぞれ単独のもの、あるいは二種以上の混合物を安定化することができるが、これらの有機材料に限定されるものではない。
【００３３】
（１）ポリエチレン、例えば高密度ポリエチレン（ＨＤ−ＰＥ）、低密度ポリエチレン（ＬＤ−ＰＥ）、直鎖状低密度ポリエチレン（ＬＬＤＰＥ）、
（２）ポリプロピレン、
（３）メチルペンテンポリマー、
（４）ＥＥＡ（エチレン／アクリル酸エチル共重合）樹脂、
（５）エチレン／酢酸ビニル共重合樹脂、
（６）ポリスチレン類、例えばポリスチレン、ポリ（ｐ−メチルスチレン）、ポリ（α−メチルスチレン）、
（７）ＡＳ（アクリロニトリル／スチレン共重合）樹脂、
（８）ＡＢＳ（アクリロニトリル／ブタジエン／スチレン共重合）樹脂、
（９）ＡＡＳ（特殊アクリルゴム／アクリロニトリル／スチレン共重合）樹脂、
（１０）ＡＣＳ（アクリロニトリル／塩素化ポリエチレン／スチレン共重合）樹脂、
【００３４】
（１１）塩素化ポリエチレン、ポリクロロプレン、塩素化ゴム、
（１２）ポリ塩化ビニル、ポリ塩化ビニリデン、
（１３）メタクリル樹脂、
（１４）エチレン／ビニルアルコール共重合樹脂、
（１５）フッ素樹脂、
（１６）ポリアセタール、
（１７）グラフト化ポリフェニレンエーテル樹脂およびポリフェニレンサルファイド樹脂、
（１８）ポリウレタン、
（１９）ポリアミド、
（２０）ポリエチレンテレフタレート、ポリブチレンテレフタレート、
【００３５】
（２１）ポリカーボネート、
（２２）ポリアクリレート、
（２３）ポリスルホン、ポリエーテルエーテルケトン、ポリエーテルスルホン、
（２４）芳香族ポリエステル樹脂等の熱可塑性樹脂、
（２５）エポキシ樹脂、
（２６）ジアリルフタレートプリポリマー、
（２７）シリコーン樹脂、
（２８）不飽和ポリエステル樹脂、
（２９）アクリル変性ベンゾグアナミン樹脂、
（３０）ベンゾグアナミン／メラミン樹脂、
（３１）ユリア樹脂等の熱硬化性樹脂、
【００３６】
（３２）ポリブタジエン、
（３３）１，２−ポリブタジエン、
（３４）ポリイソプレン、
（３５）スチレン／ブタジエン共重合体、
（３６）ブタジエン／アクリロニトリル共重合体、
（３７）エチレン／プロピレン共重合体、
（３８）シリコーンゴム、
（３９）エピクロルヒドリンゴム、
（４０）アクリルゴム、
（４１）天然ゴム、
【００３７】
（４２）塩素ゴム系塗料、
（４３）ポリエステル樹脂塗料、
（４４）ウレタン樹脂塗料、
（４５）エポキシ樹脂塗料、
（４６）アクリル樹脂塗料、
（４７）ビニル樹脂塗料、
（４８）アミノアルキド樹脂塗料、
（４９）アルキド樹脂塗料、
（５０）ニトロセルロース樹脂塗料、
（５１）油性塗料、
（５２）ワックス、
（５３）潤滑油。
なかでも、熱可塑性樹脂、とりわけポリエチレン、例えばＨＤ−ＰＥ、ＬＤ−ＰＥ、ＬＬＤＰＥやポリプロピレン等のポリオレフィンに好ましく用いられる。
【００３８】
本発明の亜リン酸エステル類（Ｉ）を含有せしめて、有機材料を安定化する場合、亜リン酸エステル類（Ｉ）は、有機材料１００重量部に対し、０．０１〜２重量部程度の範囲で配合するのが好ましい。
使用量が０．０１重量部未満では安定化効果が必ずしも十分でなく、また２重量部を越えて配合してもそれに見合うだけの効果の向上が得られず、経済的に不利である。
【００３９】
本発明の亜リン酸エステル類（Ｉ）を含有せしめた有機材料は、必要に応じてさらに他の添加剤、例えばフェノール系酸化防止剤、イオウ系酸化防止剤、リン系酸化防止剤、紫外線吸収剤、ヒンダードアミン系光安定剤、滑剤、可塑剤、難燃剤、造核剤、金属不活性化剤、帯電防止剤、顔料、無機充填剤、アンチブロッキング剤、更にはステアリン酸カルシウム、ハイドロタルサイト等の中和剤などを含有させることもできる。これらの添加剤はもちろん、亜リン酸エステル類（Ｉ）と同時に配合することもできるし、また亜リン酸エステル類（Ｉ）とは別の段階で配合することもできる。
【００４０】
ここで、フェノール系酸化防止剤としては、例えば次のようなものが挙げられる。
ｎ−オクタデシル３−（３，５−ジ−ｔ−ブチル−４−ヒドロキシフェニル）プロピオネート、
ペンタエリスリチル  テトラキス［３−（３，５−ジ−ｔ−ブチル−４−ヒドロキシフェニル）プロピオネート］、
トリエチレングリコール  ビス［３−（３，５−ジ−ｔ−ブチル−４−ヒドロキシフェニル）プロピオネート］、
３，９−ビス［２−（３−（３−ｔ−ブチル−４−ヒドロキシ−５−メチルフェニル）プロピオニルオキシ）−１，１−ジメチルエチル］−２，４，８，１０−テトラオキサスピロ［５，５］ウンデカン、
トリス（４−ｔ−ブチル−３−ヒドロキシ−２，６−ジメチルベンジル）  イソシアヌレート、
２，２’−エチリデンビス（４，６−ジ−ｔ−ブチルフェノール）、
２，２’−メチレンビス（４−メチル−６−ｔ−ブチルフェノール）、
４，４’−チオビス（３−メチル−６−ｔ−ブチルフェノール）、
４，４’−ブチリデンビス（３−メチル−６−ｔ−ブチルフェノール）、
２，６−ジ−ｔ−ブチル−４−メチルフェノールなど。
【００４１】
イオウ系酸化防止剤としては、例えば次のようなものが挙げられる。
ジラウリル  ３，３’−チオジプロピオネート、
ジミリスチル  ３，３’−チオジプロピオネート、
ジステアリル  ３，３’−チオジプロピオネート、
ラウリル  ステアリル  ３，３’−チオジプロピオネート、
ペンタエタスリチル  テトラキス（３−ラウリルチオプロピオネート）など。
【００４２】
また紫外線吸収剤としては、例えば次のようなものが挙げられる。
２−ヒドロキシ−４−メトキシベンゾフェノン、
２−ヒドロキシ−４−オクトキシベンゾフェノン、
２，２’−ジヒドロキシ−４−メトキシベンゾフェノン、
ビス（５−ベンゾイル−４−ヒドロキシ−２−メトキシフェニル）メタン、
２，２’，４，４’−テトラヒドロキシベンゾフェノン、
【００４３】
２−（２−ヒドロキシ−５−メチルフェニル）ベンゾトリアゾール、
２−［２−ヒドロキシ−３−（３，４，５，６−テトラヒドロフタルイミドメチル）−５−メチルフェニル］ベンゾトリアゾール、
２−（３−ｔ−ブチル−２−ヒドロキシ−５−メチルフェニル）−５−クロロベンゾトリアゾール、
２−（２−ヒドロキシ−５−ｔ−オクチルフェニル）ベンゾトリアゾール、
２−（３，５−ジ−ｔ−ブチル−２−ヒドロキシフェニル）ベンゾトリアゾール、
２−（３，５−ジ−ｔ−アミル−２−ヒドロキシフェニル）ベンゾトリアゾール、
２−（３，５−ジ−ｔ−ブチル−２−ヒドロキシフェニル）−５−クロロベンゾトリアゾール、
２−［２−ヒドロキシ−３，５−ビス（α，α−ジメチルベンジル）フェニル］−２Ｈ−ベンゾトリアゾール、
【００４４】
２，２’−メチレンビス［６−（２Ｈ−ベンゾトリアゾール−２−イル）−４−（１，１，３，３−テトラメチルブチル）フェノール］、
２，２’−メチレンビス［４−ｔ−ブチル−６−（２Ｈ−ベンゾトリアゾール−２−イル）フェノール］、
ポリ（３〜１１）（エチレングリコール）とメチル  ３−［３−（２Ｈ−ベンゾトリアゾール−２−イル）−５−ｔ−ブチル−４−ヒドロキシフェニル］プロピオネートとの縮合物、
２−エチルヘキシル  ３−［３−ｔ−ブチル−５−（５−クロロ−２Ｈ−ベンゾトリアゾール−２−イル）−４−ヒドロキシフェニル］プロピオネート、
オクチル  ３−［３−ｔ−ブチル−５−（５−クロロ−２Ｈ−ベンゾトリアゾール−２−イル）−４−ヒドロキシフェニル］プロピオネート、
メチル  ３−［３−t−ブチル−５−（５−クロロ−２Ｈ−ベンゾトリアゾール−２−イル）−４−ヒドロキシフェニル］プロピオネート、
３−［３−ｔ−ブチル−５−（５−クロロ−２Ｈ−ベンゾトリアゾール−２−イル）−４−ヒドロキシフェニル］プロピオン酸など。
【００４５】
またヒンダードアミン系光安定剤としては、例えば次のようなものが挙げられる。
ビス（２，２，６，６−テトラメチル−４−ピペリジル）  セバケート、
ビス（１，２，６，６−ペンタメチル−４−ピペリジル）  ２−（３，５−ジ−ｔ−ブチル−４−ヒドロキシベンジル）−２−ブチルマロネート、
ビス（１−アクロイル−２，２，６，６−テトラメチル−４−ピペリジル）  ２，２−ビス（３，５−ジ−ｔ−ブチル−４−ヒドロキシベンジル）−２−ブチルマロネート、
ビス（１，２，２，６，６−ペンタメチル−４−ピペリジル）  デカンジオエート、
ビス（２，２，６，６−テトラメチル−４−ピペリジル）  サクシネート、
２，２，６，６−テトラメチル−４−ピペリジル  メタクリレート、
４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、
【００４６】
テトラキス（２，２，６，６−テトラメチル−４−ピペリジル）１，２，３，４−ブタンテトラカルボキシレート、
テトラキス（１，２，２，６，６−ペンタメチル−４−ピペリジル）１，２，３，４−ブタンテトラカルボキシレート、
１，２，３，４−ブタンテトラカルボン酸と１，２，２，６，６−ペンタメチル−４−ピペリジノールおよび１−トリデカノールとの混合エステル化物、
１，２，３，４−ブタンテトラカルボン酸と２，２，６，６−テトラメチル−４−ピペリジノールおよび１−トリデカノールとの混合エステル化物、
１，２，３，４−ブタンテトラカルボン酸と１，２，２，６，６−ペンタメチル−４−ピペリジノールおよび３，９−ビス（２−ヒドロキシ−１，１−ジメチルエチル）−２，４，８，１０−テトラオキサスピロ［５・５］ウンデカンとの混合エステル化物、
１，２，３，４−ブタンテトラカルボン酸と２，２，６，６−テトラメチル−４−ピペリジノールおよび３，９−ビス（２−ヒドロキシ−１，１−ジメチルエチル）−２，４，８，１０−テトラオキサスピロ［５・５］ウンデカンとの混合エステル化物、
【００４７】
ジメチル  サクシネートと１−（２−ヒドロキシエチル）−４−ヒドロキシ−２，２，６，６−テトラメチルピペリジンとの重縮合物、
ポリ［（６−モルホリノ−１，３，５−トリアジン−２，４−ジイル）（２，２，６，６−テトラメチル−４−ピペリジル）イミノ］ヘキサメチレン［（２，２，６，６−テトラメチル−４−ピペリジル）イミノ］、
ポリ［（６−（１，１，３，３−テトラメチルブチル）イミノ−１，３，５−トリアジン−２，４−ジイル）｛（２，２，６，６−テトラメチル−４−ピペリジル）イミノヘキサメチレン（２，２，６，６−テトラメチル−４−ピペリジル）イミノ｝ヘキサメチレン｛２，２，６，６−テトラメチル−４−ピペリジル｝イミノ］、
Ｎ，Ｎ’−ビス（２，２，６，６−テトラメチル−４−ピペリジル）ヘキサメチレンジアミンと１，２−ジブロモエタンとの重縮合物、
Ｎ，Ｎ’，４，７−テトラキス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０−ジアミン、
Ｎ，Ｎ’，4−トリス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０−ジアミン、
Ｎ，Ｎ’，４，７−テトラキス［４，６−ビス｛Ｎ−ブチル−Ｎ−（１，２，２，６，６−ペンタメチル−４−ピペリジル）アミノ｝−１，３，５−トリアジン−２−イル］−４，７−ジアザデカン−１，１０−ジアミン、
Ｎ，Ｎ’，４−トリス［４，６−ビス（Ｎ−ブチル−Ｎ−（２，２，６，６−ペンタメチル−４−ピペリジル）アミノ）−１，３，５−トリアジン−２−イル］−４，７−ジアザデカン−１，１０−ジアミンなど。
【００４８】
亜リン酸エステル類（Ｉ）、あるいは必要に応じて使用されるその他の添加剤を有機材料に配合するにあたっては、均質な混合物を得るための公知のあらゆる方法および装置を用いることができる。例えば有機材料が固体ポリマーである場合は、亜リン酸エステル類（Ｉ）あるいはさらにその他の添加剤を、その固体ポリマーに直接ドライブレンドすることもできるし、また亜リン酸エステル化合物あるいはさらにその他の添加剤をマスターバッチの形で、固体ポリマーに配合することもできる。有機材料がポリマーである場合はその他、重合途中あるいは重合直後のポリマー溶液に、亜リン酸エステル類（Ｉ）あるいはさらにその他の添加剤の溶液または分散液の形で配合することもできる。一方、有機材料が油などの液体である場合は、亜リン酸エステル類（Ｉ）あるいはさらにその他の添加剤を直接添加して溶解させることもできるし、また亜リン酸エステル類（Ｉ）あるいはさらにその他の添加剤を液状媒体に溶解または懸濁させた状態で添加することもできる。
【００４９】
【発明の効果】
本発明の亜リン酸エステル類（Ｉ）は、熱可塑性樹脂をはじめとする各種有機材料の安定剤として優れた性能を有し、この化合物を含有せしめた有機材料は製造時、加工時、さらには使用時の熱劣化および酸化劣化等に対して安定であり、高品質の製品となる。
【００５０】
【実施例】
以下に実施例を示して、本発明をさらに詳細に説明するが、本発明はこれらによって限定されるものではない。
【００５１】
実施例１：３−（３−ｔ−ブチル−４−ヒドロキシ−５−メチルフェニル）プロピン酸２−［（２，４，８，１０−テトラ−ｔ−ブチル  ジベンゾ［ｄ，ｆ］［１，３，２］ジオキサフォスフェピン−６−イル）オキシ］エチル（化合物１）の製造
温度計、撹拌装置および冷却管を備えた５００ｍｌの四ツ口フラスコに、３，３’，５，５’−テトラ−ｔ−ブチル  ビフェニル−２，２’−ジオール１８．８ｇ、トリエチルアミン９４．５ｇを仕込み、容器内を窒素置換したあと、撹拌しながら三塩化リン６．２ｇを滴下した。滴下終了後８０℃で３時間保温し、次いで室温まで冷却後トリエチルアミン４．７５ｇおよび、無水トルエン５０ｍｌ溶解させた３−（３−ｔ−ブチル−４−ヒドロキシ−５−メチルフェニル）プロピン酸  ２−ヒドロキシエチル１２．７ｇを仕込み、還流下で６時間保温した。次に室温まで冷却した後、生成したトリエチルアミンの塩酸塩を濾過した。濾液を濃縮したあと、残渣をシリカゲルカラムクロマトグラフィーにより精製し、無色の結晶を２０．６ｇ得た。
質量分析値（ＦＤ−ＭＳ）：  ｍ／ｚ  ７１８
融点：１３６℃
【００５２】
1Ｈ−ＮＭＲ（ＣＤＣｌ３）
１．３４（ｓ，１８Ｈ），１．３９（ｓ，９Ｈ），１．４８（ｓ，１８Ｈ），２．２１（ｓ，３Ｈ），２．５８（ｔ，８Ｈｚ，３Ｈ），
２．８２（ｔ，８Ｈｚ，３Ｈ），３．９３（ｍ，２Ｈ），４．１１（ｔ，８Ｈｚ，３Ｈ），６．８２（ｔ，１Ｈｚ，１Ｈ），６．９４（ｄ，１Ｈｚ，１Ｈ），７．１６（ｄ，１Ｈｚ，１Ｈ），７．４１（ｄ，１Ｈｚ，１Ｈ）
【００５３】
実施例２：  直鎖低密度ポリエチレンの熱安定性試験
［配    合］
未安定化直鎖低密度ポリエチレン        １００重量部
ハイドロタルサイト                    ０．１重量部
供試化合物                            ０．１重量部
化−１  ：化合物１（実施例１で製造）
Ｐ−１  ：ビス（２，４−ジ−ｔ−ブチルフェニル）ペンタエリスリトールジホスファイト
Ｐ−２  ：トリス（２，４−ジ−ｔ−ブチルフェニル）ホスファイト
Ｐ−３  ：２−［３−（３−ｔ−ブチル−４−ヒドロキシ−５−メチルフェニル）プロピオニルオキシ］エチル  ２，２’−メチレン  ビス（６−ｔ−ブチル−４−メチルフェニル）ホスファイト
Ｐ−４  ：２−［２−（４，８−ジ−ｔ−ブチル−２，１０−ジメチル−１２Ｈ−ジベンゾ［ｄ，ｇ］［１，３，２］ジオキサホスホシン−６−イル）オキシ−３−ｔ−ブチル−５−メチルベンジル］−６−ｔ−ブチル−４−メチルフェノール
【００５４】
３０ｍｍφの一軸押出機を用い、上記配合物を２５０℃で溶融混練してペレット化した。得られたペレットを、ラボプラストミルを用いて窒素雰囲気下に２４０℃、１００ｒｐｍで混練して、架橋によるトルク値が最大となる時間（ゲルビルドアップタイム、分）を測定し、結果を表１に示した。
ゲルビルドアップタイムが長い程、混練時の架橋が抑制され、加工安定性に優れることを意味する。
また供試化合物を４０℃、８０％の恒温恒湿槽に７日間放置したものを用い、同様の試験を行い、化合物の耐加水分解性を評価し、結果を表１に示した。
加水分解したものは、加工安定性が低下するため、処理後の加工安定性が良好なものほど耐加水分解性に優れることを意味する。
また得られたペレットを２５０℃でプレス成形して１ｍｍのシートを得、このシートの透明性を肉眼で評価し、結果を表１に示した。
透明性に優れるほどポリマーへの分散性が良好であることを意味する。
分散性  ◎：良好、○：やや良好、△：やや不透明、×：不透明
【００５５】
【表１】
0003766990.tif 000006